(57)【要約】【課題】ボイドの発生を抑制可能とし、また、ボイドの発生を抑制できることに加え、はんだの濡れ性を向上させ、さらに、温度サイクル信頼性を向上させたフラックス及びフラックスを用いたソルダペーストを提供する。【解決手段】フラックスは、アクリル樹脂を５．０ｗｔ％以上２５．０ｗｔ％以下、トリス（２−カルボキシエチル）イソシアヌレートを２．０ｗｔ％以上１５．０ｗｔ％以下、ダイマー酸、トリマー酸、ダイマー酸に水素を添加した水添ダイマー酸、トリマー酸に水素を添加した水添トリマー酸のいずれか、あるいは、ダイマー酸、トリマー酸、ダイマー酸に水素を添加した水添ダイマー酸、トリマー酸に水素を添加した水添トリマー酸の２種以上を５．０ｗｔ％以上２５．０ｗｔ％以下含み、残部が溶剤である。【選択図】無し【特許請求の範囲】
【請求項１】
アクリル樹脂を５．０ｗｔ％以上２５．０ｗｔ％以下、
トリス（２−カルボキシエチル）イソシアヌレートを２．０ｗｔ％以上１５．０ｗｔ％以下、
ダイマー酸、トリマー酸、ダイマー酸に水素を添加した水添ダイマー酸、トリマー酸に水素を添加した水添トリマー酸のいずれか、あるいは、ダイマー酸、トリマー酸、ダイマー酸に水素を添加した水添ダイマー酸、トリマー酸に水素を添加した水添トリマー酸の２種以上を５．０ｗｔ％以上２５．０ｗｔ％以下含み、さらに溶剤を含む
フラックス。
【請求項２】
トリス（２−カルボキシエチル）イソシアヌレートとダイマー酸、トリマー酸、水添ダイマー酸、水添トリマー酸のいずれか、あるいは、ダイマー酸、トリマー酸、水添ダイマー酸、水添トリマー酸の２種以上の比率は、０．１以上１．５以下である
請求項１に記載のフラックス。
【請求項３】
さらにロジンを０ｗｔ％以上３０．０ｗｔ％以下含む
請求項１または請求項２に記載のフラックス。
【請求項４】
ロジンの含有量が０ｗｔ％超である場合、アクリル樹脂とロジンの比率は０．５以上〜９．０以下である
請求項３に記載のフラックス。
【請求項５】
さらに他の有機酸を０ｗｔ％以上１０．０ｗｔ％以下、チキソ剤を０ｗｔ％以上１０．０ｗｔ％以下含む
請求項１〜請求項４の何れか１項に記載のフラックス。
【請求項６】
さらにヒンダードフェノール系金属不活性化剤を０ｗｔ％以上１０．０ｗｔ％以下、窒素化合物系金属不活性化剤を０ｗｔ％以上５．０ｗｔ％以下含む
請求項１〜請求項５の何れか１項に記載のフラックス。
【請求項７】
さらにアミンを０ｗｔ％以上５．０ｗｔ％以下、有機ハロゲン化合物の含有量を０ｗｔ％以上５．０ｗｔ％以下、アミンハロゲン化水素酸塩を０ｗｔ％以上５．０ｗｔ％以下含む
請求項１〜請求項６の何れか１項に記載のフラックス。
【請求項８】
さらに他の樹脂を０ｗｔ％以上１０ｗｔ％以下含む
請求項１〜請求項７の何れか１項に記載のフラックス。
【請求項９】
請求項１〜請求項８の何れか１項に記載のフラックスと、金属粉を含む
ソルダペースト。
【発明の詳細な説明】
【技術分野】
【０００１】
本発明は、はんだ付けに用いられるフラックス及びこのフラックスを用いたソルダペーストに関する。
【背景技術】
【０００２】
一般的に、はんだ付けに用いられるフラックスは、はんだ及びはんだ付けの対象となる接合対象物の金属表面に存在する金属酸化物を化学的に除去し、両者の境界で金属元素の移動を可能にする効能を持つ。このため、フラックスを使用してはんだ付けを行うことで、はんだと接合対象物の金属表面との間に金属間化合物が形成できるようになり、強固な接合が得られる。
【０００３】
ソルダペーストは、はんだ合金の粉末とフラックスとを混合させて得られた複合材料である。ソルダペーストを使用したはんだ付けは、基板の電極等のはんだ付け部にソルダペーストが印刷され、ソルダペーストが印刷されたはんだ付け部に部品が搭載され、リフロー炉と称される加熱炉で基板を加熱してはんだを溶融させて、はんだ付けが行われる。
【０００４】
特許文献１には、有機アミンのヨウ化水素酸塩と、６員環の芳香族系もしくは脂環族系モノカルボン酸、６員環の芳香族系もしくは脂環族系ジカルボン酸、イミダゾール系化合物またはそのカルボン酸塩との組み合わせにより、ヒートシンク部品のボイド面積率の低減とヒートシンク部品側面へのはんだの濡れ上がりの評価が行われている。
【先行技術文献】
【特許文献】
【０００５】
【特許文献１】特開２０１４−１１７７３７号公報
【発明の概要】
【発明が解決しようとする課題】
【０００６】
しかし、ボイドの低減要求が厳しくなるに伴い、従来の有機酸やアミン、ハロゲンを添加することによる活性の向上では、ボイドの発生を十分に抑制することができなかった。
【０００７】
本発明は、このような課題を解決するためなされたもので、ボイドの発生を抑制可能としたフラックス及びこのフラックスを用いたソルダペーストを提供することを目的とする。
【課題を解決するための手段】
【０００８】
フラックスと金属粉を含むソルダペーストにおいて、フラックスにアクリル樹脂と、トリス（２−カルボキシエチル）イソシアヌレートと、ダイマー酸類を所定量添加することで、接合部品へのはんだの濡れ性が改善でき、また、ボイドの発生が抑制でき、さらに、温度サイクル信頼性が向上することを見出した。
【０００９】
そこで、本発明は、アクリル樹脂を５．０ｗｔ％以上２５．０ｗｔ％以下、トリス（２−カルボキシエチル）イソシアヌレートを２．０ｗｔ％以上１５．０ｗｔ％以下、ダイマー酸、トリマー酸、ダイマー酸に水素を添加した水添ダイマー酸、トリマー酸に水素を添加した水添トリマー酸のいずれか、あるいは、ダイマー酸、トリマー酸、ダイマー酸に水素を添加した水添ダイマー酸、トリマー酸に水素を添加した水添トリマー酸の２種以上を５．０ｗｔ％以上２５．０ｗｔ％以下含み、さらに溶剤を含むフラックスである。
【００１０】
本発明のフラックスは、トリス（２−カルボキシエチル）イソシアヌレートとダイマー酸、トリマー酸、水添ダイマー酸、水添トリマー酸のいずれか、あるいは、ダイマー酸、トリマー酸、水添ダイマー酸、水添トリマー酸の２種以上の比率が、０．１以上１．５以下であることが好ましい。
【００１１】
また、本発明のフラックスは、さらにロジンを０ｗｔ％以上３０．０ｗｔ％以下含むことが好ましく、ロジンの含有量が０ｗｔ％超である場合、アクリル樹脂とロジンの比率は０．５以上〜９．０以下であることが好ましい。
【００１２】
更に、本発明のフラックスは、さらに他の有機酸を０ｗｔ％以上１０．０ｗｔ％以下、チキソ剤を０ｗｔ％以上１０．０ｗｔ％以下、ヒンダードフェノール系金属不活性化剤を０ｗｔ％以上１０．０ｗｔ％以下、窒素化合物系金属不活性化剤を０ｗｔ％以上５．０ｗｔ％以下、アミンを０ｗｔ％以上５．０ｗｔ％以下、有機ハロゲン化合物の含有量を０ｗｔ％以上５．０ｗｔ％以下、アミンハロゲン化水素酸塩を０ｗｔ％以上５．０ｗｔ％以下、他の樹脂を０ｗｔ％以上１０ｗｔ％以下含むことが好ましい。
【００１３】
また、本発明は、上述したフラックスと、金属粉を含むソルダペーストである。
【発明の効果】
【００１４】
本発明のフラックスでは、所定量のアクリル樹脂と、トリス（２−カルボキシエチル）イソシアヌレートと、ダイマー酸、トリマー酸、ダイマー酸に水素を添加した水添ダイマー酸、トリマー酸に水素を添加した水添トリマー酸のいずれか、あるいは、ダイマー酸、トリマー酸、水添ダイマー酸、水添トリマー酸の２種以上を含むことで、このフラックスと金属粉を含むソルダペーストを用いてリフロー炉ではんだ付けを行うと、はんだの不濡れの要因となる酸化物が除去され、はんだの濡れ性が向上する。また、ボイドの要因となる酸化物が除去され、ボイドの発生を抑制できる。さらに、フラックス残渣が軟残渣となり、温度サイクル信頼性が向上する。
【図面の簡単な説明】
【００１５】
【図１Ａ】端子の端面に対するはんだ濡れ性を検証する部品の端子を正面から見た図である。
【図１Ｂ】端子の端面に対するはんだ濡れ性を検証する部品の端子を正面から見た断面図である。
【図１Ｃ】端子の端面に対するはんだ濡れ性を検証する部品の端子及び電極を上面から見た図である。
【図１Ｄ】端子の端面に対するはんだの濡れ性の評価法を示す説明図である。
【図２Ａ】端子の上面に対するはんだ濡れ性を検証する部品の端子を正面から見た図である。
【図２Ｂ】端子の上面に対するはんだ濡れ性を検証する部品の端子を正面から見た断面図である。
【図２Ｃ】端子の上面に対するはんだ濡れ性を検証する部品の端子及び電極を上面から見た図である。
【発明を実施するための形態】
【００１６】
＜本実施の形態のフラックスの一例＞
本実施の形態のフラックスは、アクリル樹脂と、トリス（２−カルボキシエチル）イソシアヌレートと、ダイマー酸、トリマー酸、ダイマー酸に水素を添加した水添ダイマー酸、トリマー酸に水素を添加した水添トリマー酸のいずれか、あるいは、ダイマー酸、トリマー酸、ダイマー酸に水素を添加した水添ダイマー酸、トリマー酸に水素を添加した水添トリマー酸の２種以上と、溶剤を含む。
【００１７】
本実施の形態のフラックスと金属粉を含むソルダペーストを用いてリフロー炉ではんだ付けを行うことで、はんだの不濡れの要因となる酸化物が除去され、はんだの濡れ性が向上する。また、ボイドの要因ともなる酸化物が除去され、ボイドの発生を抑制できる。さらに、アクリル樹脂の添加によりフラックス残渣が軟残渣となり、温度サイクル信頼性が向上する。
【００１８】
アクリル樹脂は、アクリル酸、アクリル酸とアルコールの反応物であるアクリル酸エステル、メタクリル酸、メタクリル酸とアルコールの反応物であるメタクリル酸エステルをモノマーとして、アクリル酸の重合体、アクリル酸エステルの重合体、アクリル酸とアクリル酸エステルの重合体等が挙げられる。また、メタクリル酸の重合体、メタクリル酸エステルの重合体、メタクリル酸とメタクリル酸エステルの重合体等が挙げられる。さらに、アクリル酸とメタクリル酸の重合体、アクリル酸とメタクリル酸エステルの重合体、メタクリル酸とアクリル酸エステルの重合体、アクリル酸エステルとメタクリル酸エステルの重合体、アクリル酸とメタクリル酸とアクリル酸エステルの重合体、アクリル酸とメタクリル酸とメタクリル酸エステルの重合体、アクリル酸とメタクリル酸とアクリル酸エステルとメタクリル酸エステルの重合体、アクリル酸とアクリル酸エステルとメタクリル酸エステルの重合体、メタクリル酸とアクリル酸エステルとメタクリル酸エステルの重合体等が挙げられる。アクリル酸エステルとして、例えばアクリル酸ブチルエステルが挙げられ、アクリル酸ブチルエステルをモノマーとしたアクリル樹脂としては、アクリル酸ブチルエステルの重合体、アクリル酸ブチルエステル以外のアクリル酸エステルとアクリル酸ブチルエステルの重合体、アクリル酸とアクリル酸ブチルエステルの重合体、アクリル酸とアクリル酸ブチルエステル以外のアクリル酸エステルとアクリル酸ブチルエステルの重合体等が挙げられる。また、メタクリル酸エステルとして、例えばメタクリル酸ブチルエステルが挙げられ、メタクリル酸ブチルエステルをモノマーとしたアクリル樹脂としては、メタクリル酸ブチルエステルの重合体、メタクリル酸ブチルエステル以外のメタクリル酸エステルとメタクリル酸ブチルエステルの重合体、メタクリル酸とメタクリル酸ブチルエステルの重合体、メタクリル酸とメタクリル酸ブチルエステル以外のメタクリル酸エステルとメタクリル酸ブチルエステルの重合体等が挙げられる。さらに、アクリル酸とメタクリル酸ブチルエステルの重合体、アクリル酸とメタクリル酸ブチルエステル以外のメタクリル酸エステルとメタクリル酸ブチルエステルの重合体、メタクリル酸とアクリル酸ブチルエステルの重合体、メタクリル酸とアクリル酸ブチルエステル以外のアクリル酸エステルとアクリル酸ブチルエステルの重合体、アクリル酸ブチルエステルとメタクリル酸ブチルエステルの重合体、アクリル酸ブチルエステル以外のアクリル酸エステルとメタクリル酸ブチルエステルの重合体、アクリル酸ブチルエステルとメタクリル酸ブチルエステル以外のメタクリル酸エステルの重合体等が挙げられる。重合反応は、ランダム共重合でもブロック共重合等でも良い。また、上述したアルコールは、炭素鎖が直鎖状である炭素数が１〜２４のアルコール、あるいは、炭素鎖が分岐状である炭素数が３〜２４のアルコールであり、上述したアルコールとしては、炭素数１のメタノール、炭素数２のエタノール、炭素数３の１−プロパノール、炭素数３の２−プロパノール、炭素数３のエチレングリコールモノメチルエーテル、炭素数４の１−ブタノール、炭素数４の２−ブタノール、炭素数４のイソブタノール、炭素数６の１−ヘキサノール、炭素数６のジエチレングリコールモノエチルエーテル、炭素数７のベンジルアルコール、炭素数８の１−オクタノール、炭素数８の２−エチルヘキサノール、炭素数８のフェニルグリコール、炭素数９の１−デカノール、炭素数１２のラウリルアルコール、炭素数１６のセチルアルコール、炭素数１８のステアリルアルコール、炭素数１８のオレイルアルコール、炭素数２２のベヘニルアルコール等が挙げられる。
【００１９】
アクリル樹脂は、はんだの濡れ性を向上させ、ボイドの発生を抑制し、さらに温度サイクル信頼性を向上させる本実施の形態のフラックスにおいて必須の成分であり、これらの１種または２種以上を使用することができる。アクリル樹脂の含有量は、５．０ｗｔ％以上２５．０ｗｔ％以下であることが好ましく、１０．０ｗｔ％以上２０．０ｗｔ％以下であることがより好ましい。
【００２０】
アクリル樹脂の分子量は、ゲル浸透クロマトグラフィ（ＧＰＣ）により測定されたポリスチレン換算の重量平均分子量（Ｍｗ）が５０００〜３００００であることが好ましく、重量平均分子量（Ｍｗ）が６０００〜１５０００であることがより好ましい。
【００２１】
このようなアクリル樹脂としては、ポリ２−エチルヘキシルアクリレート（Ｍｗ＝８３００）、ポリラウリルメタクリレート（Ｍｗ＝１００８０）等が挙げられる。また、アクリル樹脂としては、上述したアクリル樹脂と他の樹脂の重合体でも良く、例えば、上述した各アクリル樹脂とポリエチレンの共重合体でも良い。このようなアクリル・ポリエチレン共重合樹脂としてポリ２−エチルヘキシルアクリレート−ポリエチレン（Ｍｗ＝１２３００）等が挙げられる。
【００２２】
トリス（２−カルボキシエチル）イソシアヌレートは、六員（６員）複素環式化合物で、直鎖構造のカルボン酸、分岐構造のカルボン酸等の有機酸と比較して、はんだ付けで想定される温度域での耐熱性を有し、はんだ付け時に活性剤として機能する。トリス（２−カルボキシエチル）イソシアヌレートは、はんだの濡れ性を向上させ、ボイドの発生を抑制し、さらに温度サイクル信頼性を向上させる本実施の形態のフラックスにおいて必須の成分であり、トリス（２−カルボキシエチル）イソシアヌレートの含有量は、２．０ｗｔ％以上１５．０ｗｔ％以下であることが好ましい。
【００２３】
ダイマー酸は、モノマーとして例えばオレイン酸とリノール酸が用いられた２量体である。モノマーとしてオレイン酸とリノール酸が用いられたダイマー酸は、炭素数が３６である。トリマー酸は、モノマーとして例えばオレイン酸とリノール酸が用いられた３量体である。モノマーとしてオレイン酸とリノール酸が用いられたトリマー酸は、炭素数が５４である。
【００２４】
ダイマー酸、トリマー酸、水添ダイマー酸及び水添トリマー酸としては、上述したオレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸等が挙げられる。
【００２５】
また、ダイマー酸、トリマー酸、水添ダイマー酸及び水添トリマー酸としては、オレイン酸とリノール酸の反応物以外のダイマー酸、オレイン酸とリノール酸の反応物以外のトリマー酸、オレイン酸とリノール酸の反応物以外のダイマー酸に水素を添加した水添ダイマー酸またはオレイン酸とリノール酸の反応物以外のトリマー酸に水素を添加した水添トリマー酸として、アクリル酸の反応物であるダイマー酸、アクリル酸の反応物であるトリマー酸、メタクリル酸の反応物であるダイマー酸、メタクリル酸の反応物であるトリマー酸、アクリル酸とメタクリル酸の反応物であるダイマー酸、アクリル酸とメタクリル酸の反応物であるトリマー酸、オレイン酸の反応物であるダイマー酸、オレイン酸の反応物であるトリマー酸、リノール酸の反応物であるダイマー酸、リノール酸の反応物であるトリマー酸、リノレン酸の反応物であるダイマー酸、リノレン酸の反応物であるトリマー酸、アクリル酸とオレイン酸の反応物であるダイマー酸、アクリル酸とオレイン酸の反応物であるトリマー酸、アクリル酸とリノール酸の反応物であるダイマー酸、アクリル酸とリノール酸の反応物であるトリマー酸、アクリル酸とリノレン酸の反応物であるダイマー酸、アクリル酸とリノレン酸の反応物であるトリマー酸、メタクリル酸とオレイン酸の反応物であるダイマー酸、メタクリル酸とオレイン酸の反応物であるトリマー酸、メタクリル酸とリノール酸の反応物であるダイマー酸、メタクリル酸とリノール酸の反応物であるトリマー酸、メタクリル酸とリノレン酸の反応物であるダイマー酸、メタクリル酸とリノレン酸の反応物であるトリマー酸、オレイン酸とリノレン酸の反応物であるダイマー酸、オレイン酸とリノレン酸の反応物であるトリマー酸、リノール酸とリノレン酸の反応物であるダイマー酸、リノール酸とリノレン酸の反応物であるトリマー酸、上述したオレイン酸とリノール酸の反応物以外のダイマー酸に水素を添加した水添ダイマー酸、オレイン酸とリノール酸の反応物以外のトリマー酸に水素を添加した水添トリマー酸等が挙げられる。
【００２６】
ダイマー酸、トリマー酸、水添ダイマー酸及び水添トリマー酸は、はんだの濡れ性を向上させ、ボイドの発生を抑制し、さらに温度サイクル信頼性を向上させる本実施の形態のフラックスにおいて必須の成分であり、これらの１種または２種以上を使用することができる。ダイマー酸、トリマー酸、水添ダイマー酸及び水添トリマー酸の含有量は、５．０ｗｔ％以上２５．０ｗｔ％以下であることが好ましい。なお、ダイマー酸、トリマー酸、水添ダイマー酸及び水添トリマー酸を総称して、ダイマー酸類とも称す。トリス（２−カルボキシエチル）イソシアヌレートとダイマー酸類の比率（トリス（２−カルボキシエチル）イソシアヌレート／ダイマー酸）は、０．１以上１．５以下であることが好ましい。
【００２７】
本実施の形態のフラックスは、アクリル樹脂以外の樹脂としてロジンを含んでも良い。ロジンとしては、例えば、ガムロジン、ウッドロジン及びトール油ロジン等の原料ロジン、並びに該原料ロジンから得られる誘導体が挙げられる。該誘導体としては、例えば、精製ロジン、水添ロジン、不均化ロジン、重合ロジン、酸変性ロジン、フェノール変性ロジン及びα，β不飽和カルボン酸変性物（アクリル化ロジン、マレイン化ロジン、フマル化ロジン等）、並びに該重合ロジンの精製物、水素化物及び不均化物、並びに該α，β不飽和カルボン酸変性物の精製物、水素化物及び不均化物等が挙げられる。
【００２８】
ロジンは、はんだの濡れ性を向上させ、ボイドの発生を抑制し、さらに温度サイクル信頼性を向上させる本実施の形態のフラックスにおいて任意添加の成分であり、これらの１種または２種以上を使用することができる。ロジンの含有量は、０ｗｔ％以上３０．０ｗｔ％以下であることが好ましく、２．０ｗｔ％以上１５．０ｗｔ％以下であることがより好ましい。また、ロジンを含む場合、アクリル樹脂とロジンの比率（アクリル樹脂／ロジン）は、０．５以上〜９．０以下であることが好ましい。
【００２９】
本実施の形態のフラックスは、アクリル樹脂とロジン以外の他の樹脂を含んでも良い。他の樹脂としては、テルペン樹脂、変性テルペン樹脂、テルペンフェノール樹脂、変性テルペンフェノール樹脂、スチレン樹脂、変性スチレン樹脂、キシレン樹脂、変性キシレン樹脂、ポリエチレン、ポリプロピレン、ポリ酢酸ビニル、ポリビニルアルコール、ポリエチレンポリプロピレン共重合物、及びポリエチレンポリ酢酸ビニル共重合物から選択される少なくとも一種以上の樹脂をさらに含むことができる。変性テルペン樹脂としては、芳香族変性テルペン樹脂、水添テルペン樹脂、水添芳香族変性テルペン樹脂等を使用することができる。変性テルペンフェノール樹脂としては、水添テルペンフェノール樹脂等を使用することができる。変性スチレン樹脂としては、スチレンアクリル樹脂、スチレンマレイン酸樹脂等を使用することができる。変性キシレン樹脂としては、フェノール変性キシレン樹脂、アルキルフェノール変性キシレン樹脂、フェノール変性レゾール型キシレン樹脂、ポリオール変性キシレン樹脂、ポリオキシエチレン付加キシレン樹脂等を使用することができる。
【００３０】
他の樹脂は、はんだの濡れ性を向上させ、ボイドの発生を抑制し、さらに温度サイクル信頼性を向上させる本実施の形態のフラックスにおいて任意添加の成分であり、これらの１種または２種以上を使用することができる。他の樹脂の含有量は０ｗｔ％以上１０．０ｗｔ％以下であることが好ましい。
【００３１】
本実施の形態のフラックスは、トリス（２−カルボキシエチル）イソシアヌレートと、ダイマー酸、トリマー酸、ダイマー酸に水素を添加した水添ダイマー酸、トリマー酸に水素を添加した水添トリマー酸に加えて、その他の活性剤を含んでも良い。その他の活性剤を含むことで酸化物の除去効果を高めることができる。
【００３２】
その他の活性剤としては、トリス（２−カルボキシエチル）イソシアヌレート、ダイマー酸、トリマー酸、ダイマー酸に水素を添加した水添ダイマー酸、トリマー酸に水素を添加した水添トリマー酸以外の他の有機酸、アミン、有機ハロゲン化合物、アミンハロゲン化水素酸塩等が挙げられる。
【００３３】
他の有機酸としては、グルタル酸、アジピン酸、アゼライン酸、エイコサン二酸、クエン酸、グリコール酸、コハク酸、サリチル酸、ジグリコール酸、ジピコリン酸、ジブチルアニリンジグリコール酸、スベリン酸、セバシン酸、チオグリコール酸、フタル酸、イソフタル酸、テレフタル酸、ドデカン二酸、パラヒドロキシフェニル酢酸、ピコリン酸、フェニルコハク酸、フマル酸、マレイン酸、マロン酸、ラウリン酸、安息香酸、酒石酸、イソシアヌル酸トリス（２−カルボキシエチル）、グリシン、１，３−シクロヘキサンジカルボン酸、２，２−ビス（ヒドロキシメチル）プロピオン酸、２，２−ビス（ヒドロキシメチル）ブタン酸、４−ｔｅｒｔ−ブチル安息香酸、２，３−ジヒドロキシ安息香酸、２，４−ジエチルグルタル酸、２−キノリンカルボン酸、３−ヒドロキシ安息香酸、リンゴ酸、ｐ−アニス酸、パルミチン酸、ステアリン酸、１２−ヒドロキシステアリン酸、オレイン酸、リノール酸、リノレン酸等が挙げられる。
【００３４】
他の有機酸は、はんだの濡れ性を向上させ、ボイドの発生を抑制し、さらに温度サイクル信頼性を向上させる本実施の形態のフラックスにおいて任意添加の成分であり、これらの１種または２種以上を使用することができる。他の有機酸の含有量は０ｗｔ％以上１０．０ｗｔ％以下であることが好ましい。
【００３５】
アミンとしては、モノエタノールアミン、ジフェニルグアニジン、エチルアミン、トリエチルアミン、エチレンジアミン、トリエチレンテトラミン、２−メチルイミダゾール、２−ウンデシルイミダゾール、２−ヘプタデシルイミダゾール、１，２−ジメチルイミダゾール、２−エチル−４−メチルイミダゾール、２−フェニルイミダゾール、２−フェニル−４−メチルイミダゾール、１−ベンジル−２−メチルイミダゾール、１−ベンジル−２−フェニルイミダゾール、１−シアノエチル−２−メチルイミダゾール、１−シアノエチル−２−ウンデシルイミダゾール、１−シアノエチル−２−エチル−４−メチルイミダゾール、１−シアノエチル−２−フェニルイミダゾール、１−シアノエチル−２−ウンデシルイミダゾリウムトリメリテイト、１−シアノエチル−２−フェニルイミダゾリウムトリメリテイト、２，４−ジアミノ−６−［２′−メチルイミダゾリル−（１′）］−エチル−ｓ−トリアジン、２，４−ジアミノ−６−［２′−ウンデシルイミダゾリル−（１′）］−エチル−ｓ−トリアジン、２，４−ジアミノ−６−［２′−エチル−４′−メチルイミダゾリル−（１′）］−エチル−ｓ−トリアジン、２，４−ジアミノ−６−［２′−メチルイミダゾリル−（１′）］−エチル−ｓ−トリアジンイソシアヌル酸付加物、２−フェニルイミダゾールイソシアヌル酸付加物、２−フェニル−４，５−ジヒドロキシメチルイミダゾール、２−フェニル−４−メチル−５−ヒドロキシメチルイミダゾール、２，３−ジヒドロ−１Ｈ−ピロロ［１，２−ａ］ベンズイミダゾール、１−ドデシル−２−メチル−３−ベンジルイミダゾリウムクロライド、２−メチルイミダゾリン、２−フェニルイミダゾリン、２，４−ジアミノ−６−ビニル−ｓ−トリアジン、２，４−ジアミノ−６−ビニル−ｓ−トリアジンイソシアヌル酸付加物、２，４−ジアミノ−６−メタクリロイルオキシエチル−ｓ−トリアジン、エポキシ−イミダゾールアダクト、２−メチルベンゾイミダゾール、２−オクチルベンゾイミダゾール、２−ペンチルベンゾイミダゾール、２−（１−エチルペンチル）ベンゾイミダゾール、２−ノニルベンゾイミダゾール、２−（４−チアゾリル）ベンゾイミダゾール、ベンゾイミダゾール、２−（２′−ヒドロキシ−５′−メチルフェニル）ベンゾトリアゾール、２−（２′−ヒドロキシ−３′−ｔｅｒｔ−ブチル−５′−メチルフェニル）−５−クロロベンゾトリアゾール、２−（２′−ヒドロキシ−３′，５′−ジ−ｔｅｒｔ−アミルフェニル）ベンゾトリアゾール、２−（２′−ヒドロキシ−５′−ｔｅｒｔ−オクチルフェニル）ベンゾトリアゾール、２，２′−メチレンビス［６−（２Ｈ−ベンゾトリアゾール−２−イル）−４−ｔｅｒｔ−オクチルフェノール］、６−（２−ベンゾトリアゾリル）−４−ｔｅｒｔ−オクチル−６′−ｔｅｒｔ−ブチル−４′−メチル−２，２′−メチレンビスフェノール、１，２，３−ベンゾトリアゾール、１−［Ｎ，Ｎ−ビス（２−エチルヘキシル）アミノメチル］ベンゾトリアゾール、カルボキシベンゾトリアゾール、１−［Ｎ，Ｎ−ビス（２−エチルヘキシル）アミノメチル］メチルベンゾトリアゾール、２，２′−［［（メチル−１Ｈ−ベンゾトリアゾール−１−イル）メチル］イミノ］ビスエタノール、１−（１′，２′−ジカルボキシエチル）ベンゾトリアゾール、１−（２，３−ジカルボキシプロピル）ベンゾトリアゾール、１−［（２−エチルヘキシルアミノ）メチル］ベンゾトリアゾール、２，６−ビス［（１Ｈ−ベンゾトリアゾール−１−イル）メチル］−４−メチルフェノール、５−メチルベンゾトリアゾール、５−フェニルテトラゾール、両末端基にアミノ基を有するポリエチレングリコール−ポリプロピレングリコールコポリマー（末端ジアミンＰＥＧ−ＰＰＧ）コポリマー、ジメチルアミン、１−アミノプロパン、イソプロピルアミン、トリメチルアミン、アリルアミン、ｎ−ブチルアミン、ジエチルアミン、ｓｅｃ−ブチルアミン、ｔｅｒｔ−ブチルアミン、Ｎ，Ｎ−ジメチルエチルアミン、イソブチルアミン、シクロヘキシルアミン、アニリン、Ｎ−メチルアニリン、ジフェニルアミン、Ｎ−イソプロピルアニリン、ｐ−イソプロピルアニリン、２−アミノエタノール、２−(エチルアミノ)エタノール、ジエタノールアミン、ジイソプロパノールアミン、トリエタノールアミン、Ｎ−ブチルジエタノールアミン、トリイソプロパノールアミン、Ｎ，Ｎ−ビス（２−ヒドロキシエチル）−Ｎ−シクロヘキシルアミン、Ｎ，Ｎ，Ｎ'，Ｎ'−テトラキス（２−ヒドロキシプロピル）エチレンジアミン、Ｎ，Ｎ，Ｎ'，Ｎ''，Ｎ''−ペンタキス（２−ヒドロキシプロピル）ジエチレントリアミン、アラニン、アルギニン、アスパラギン、アスパラギン酸、システイン塩酸塩、グルタミン、グルタミン酸、グリシン、ヒスチジン、イソロイシン、ロイシン、リジン一塩酸塩、メチオニン、フェニルアラニン、プロリン、セリン、トレオニン、トリプトファン、チロシン、バリン、β-アラニン、γ-アミノ酪酸、δ-アミノ吉草酸、ε-アミノヘキサン酸、ε-カプロラクタム、７−アミノヘプタン酸、ジシアンジアミド、１，３−ジフェニルグアニジン、１，３−ジ−ｏ−トリルグアニジン、テトラキス（２−ヒドロキシジプロピル）エチレンジアミン等が挙げられる。
【００３６】
アミンは、はんだの濡れ性を向上させ、ボイドの発生を抑制し、さらに温度サイクル信頼性を向上させる本実施の形態のフラックスにおいて任意添加の成分であり、これらの１種または２種以上を使用することができる。アミンの含有量は、０ｗｔ％以上５．０ｗｔ％以下であることが好ましい。
【００３７】
有機ハロゲン化合物としては、有機ブロモ化合物であるｔｒａｎｓ−２，３−ジブロモ−１，４−ブテンジオール、トリアリルイソシアヌレート６臭化物、１−ブロモ−２−ブタノール、１−ブロモ−２−プロパノール、３−ブロモ−１−プロパノール、３−ブロモ−１，２−プロパンジオール、１，４−ジブロモ−２−ブタノール、１，３−ジブロモ−２−プロパノール、２，３−ジブロモ−１−プロパノール、２，３−ジブロモ−１，４−ブタンジオール、２，３−ジブロモ−２−ブテン−１，４−ジオール、ｔｒａｎｓ−２，３−ジブロモ−２−ブテン−１，４−ジオール、ｃｉｓ−２，３−ジブロモ−２−ブテン−１，４−ジオール、２，３−ジクロロ−１−プロパノール、１，１，２，２−テトラブロモエタン、２，２，２−トリブロモエタノール、ペンタブロモエタン、四臭化炭素、２，２−ビス（ブロモメチル）−１，３−プロパンジオール、ｍｅｓｏ−２，３−ジブロモコハク酸、クロロアルカン、塩素化脂肪酸エステル、臭化ｎ−ヘキサデシルトリメチルアンモニウム、２，２−ビス［３，５−ジブロモ−４−（２，３−ジブロモプロポキシ）フェニル］プロパン、ビス［３，５−ジブロモ−４−（２，３−ジブロモプロポキシ）フェニル］スルホン、エチレンビスペンタブロモベンゼン、２−クロロメチルオキシラン、臭化ビスフェノールＡ型エポキシ樹脂、テトラブロモフタル酸、ブロモコハク酸等が挙げられる。また、有機クロロ化合物であるクロロアルカン、塩素化脂肪酸エステル、ヘット酸、ヘット酸無水物等が挙げられる。さらに有機フルオロ化合物であるフッ素系界面活性剤、パーフルオロアルキル基を有する界面活性剤、ポリテトラフルオロエチレン等が挙げられる。
【００３８】
有機ハロゲン化合物は、はんだの濡れ性を向上させ、ボイドの発生を抑制し、さらに温度サイクル信頼性を向上させる本実施の形態のフラックスにおいて任意添加の成分であり、これらの１種または２種以上を使用することができる。有機ハロゲン化合物の含有量は、０ｗｔ％以上５．０ｗｔ％以下であることが好ましく、０ｗｔ％以上２．５ｗｔ％以下であることがより好ましい。
【００３９】
アミンハロゲン化水素酸塩は、アミンとハロゲン化水素を反応させた化合物であり、アニリン塩化水素、アニリン臭化水素等が挙げられる。アミンハロゲン化水素酸塩のアミンとしては、上述したアミンを用いることができ、エチルアミン、エチレンジアミン、トリエチルアミン、メチルイミダゾール、２−エチル−４−メチルイミダゾール等が挙げられ、ハロゲン化水素としては、塩素、臭素、ヨウ素、フッ素の水素化物（塩化水素、臭化水素、ヨウ化水素、フッ化水素）が挙げられる。このようなアミンハロゲン化水素酸塩としては、ステアリルアミン塩酸塩、ジエチルアニリン塩酸塩、ジエタノールアミン塩酸塩、２−エチルヘキシルアミン臭化水素酸塩、ピリジン臭化水素酸塩、イソプロピルアミン臭化水素酸塩、シクロヘキシルアミン臭化水素酸塩、ジエチルアミン臭化水素酸塩、モノエチルアミン臭化水素酸塩、１，３−ジフェニルグアニジン臭化水素酸塩、ジメチルアミン臭化水素酸塩、ジメチルアミン塩酸塩、ロジンアミン臭化水素酸塩、２−エチルヘキシルアミン塩酸塩、イソプロピルアミン塩酸塩、シクロヘキシルアミン塩酸塩、２−ピペコリン臭化水素酸塩、１，３−ジフェニルグアニジン塩酸塩、ジメチルベンジルアミン塩酸塩、ヒドラジンヒドラート臭化水素酸塩、ジメチルシクロヘキシルアミン塩酸塩、トリノニルアミン臭化水素酸塩、ジエチルアニリン臭化水素酸塩、２−ジエチルアミノエタノール臭化水素酸塩、２−ジエチルアミノエタノール塩酸塩、塩化アンモニウム、ジアリルアミン塩酸塩、ジアリルアミン臭化水素酸塩、モノエチルアミン塩酸塩、モノエチルアミン臭化水素酸塩、ジエチルアミン塩酸塩、トリエチルアミン臭化水素酸塩、トリエチルアミン塩酸塩、ヒドラジン一塩酸塩、ヒドラジン二塩酸塩、ヒドラジン一臭化水素酸塩、ヒドラジン二臭化水素酸塩、ピリジン塩酸塩、アニリン臭化水素酸塩、ブチルアミン塩酸塩、へキシルアミン塩酸塩、ｎ−オクチルアミン塩酸塩、ドデシルアミン塩酸塩、ジメチルシクロヘキシルアミン臭化水素酸塩、エチレンジアミン二臭化水素酸塩、ロジンアミン臭化水素酸塩、２−フェニルイミダゾール臭化水素酸塩、４−ベンジルピリジン臭化水素酸塩、Ｌ−グルタミン酸塩酸塩、Ｎ−メチルモルホリン塩酸塩、ベタイン塩酸塩、２−ピペコリンヨウ化水素酸塩、シクロヘキシルアミンヨウ化水素酸塩、１，３−ジフェニルグアニジンフッ化水素酸塩、ジエチルアミンフッ化水素酸塩、２−エチルヘキシルアミンフッ化水素酸塩、シクロヘキシルアミンフッ化水素酸塩、エチルアミンフッ化水素酸塩、ロジンアミンフッ化水素酸塩、シクロヘキシルアミンテトラフルオロホウ酸塩、ジシクロヘキシルアミンテトラフルオロホウ酸塩等が挙げられる。また、アミンハロゲン化水素酸塩に代えて、あるいはアミンハロゲン化水素酸塩と合わせてホウフッ化物を含んでも良く、ホウフッ化物としてホウフッ化水素酸等が挙げられる。
【００４０】
アミンハロゲン化水素酸塩は、はんだの濡れ性を向上させ、ボイドの発生を抑制し、さらに温度サイクル信頼性を向上させる本実施の形態のフラックスにおいて任意添加の成分であり、これらの１種または２種以上を使用することができる。アミンハロゲン化水素酸塩の含有量は、０ｗｔ％以上５．０ｗｔ％以下であることが好ましく、０ｗｔ％以上１．２ｗｔ％以下であることがより好ましい。
【００４１】
本実施の形態のフラックスは、さらに、チキソ剤、金属不活性化剤を含んでも良い。
【００４２】
チキソ剤としては、ワックス系チキソ剤、アマイド系チキソ剤が挙げられる。ワックス系チキソ剤としては例えばヒマシ硬化油等が挙げられる。アマイド系チキソ剤としてはラウリン酸アマイド、パルミチン酸アマイド、ステアリン酸アマイド、ベヘン酸アマイド、ヒドロキシステアリン酸アマイド、飽和脂肪酸アマイド、オレイン酸アマイド、エルカ酸アマイド、不飽和脂肪酸アマイド、ｐ−トルエンメタンアマイド、芳香族アマイド、メチレンビスステアリン酸アマイド、エチレンビスラウリン酸アマイド、エチレンビスヒドロキシステアリン酸アマイド、飽和脂肪酸ビスアマイド、メチレンビスオレイン酸アマイド、不飽和脂肪酸ビスアマイド、ｍ−キシリレンビスステアリン酸アマイド、芳香族ビスアマイド、飽和脂肪酸ポリアマイド、不飽和脂肪酸ポリアマイド、芳香族ポリアマイド、置換アマイド、メチロールステアリン酸アマイド、メチロールアマイド、脂肪酸エステルアマイド等が挙げられる。
【００４３】
チキソ剤は、はんだの濡れ性を向上させ、ボイドの発生を抑制し、さらに温度サイクル信頼性を向上させる本実施の形態のフラックスにおいて任意添加の成分であり、これらの１種または２種以上を使用することができる。チキソ剤の含有量は、０ｗｔ％以上１０．０ｗｔ％以下であることが好ましい。
【００４４】
金属不活性化剤としては、ヒンダードフェノール系金属不活性化剤、窒素化合物系金属不活性化剤等が挙げられる。ヒンダードフェノール系金属不活性化剤としては、ビス（３−（３−ｔｅｒｔ−ブチル−４−ヒドロキシ−５−メチルフェニル）プロピオン酸）、Ｎ，Ｎ´−ヘキサメチレンビス（３−（３，５−ジ−ｔｅｒｔ−ブチル−４−ヒドロキシフェニル）プロパンアミド）等が挙げられる。窒素化合物系金属不活性化剤としては、Ｎ−（２Ｈ−１，２，４−トリアゾール−５−イル）サリチルアミド等が挙げられる。
【００４５】
金属不活性化剤は、はんだの濡れ性を向上させ、ボイドの発生を抑制し、さらに温度サイクル信頼性を向上させる本実施の形態のフラックスにおいて任意添加の成分であり、これらの１種または２種以上を使用することができる。金属不活性化剤の含有量は、ヒンダードフェノール系金属不活性化剤については０ｗｔ％以上１０．０ｗｔ％以下であることが好ましく、窒素化合物系金属不活性化剤については０ｗｔ％以上５．０ｗｔ％以下であることが好ましい。
【００４６】
溶剤としては、水、エステル系溶剤、アルコール系溶剤、グリコールエーテル系溶剤、テルピネオール類等が挙げられる。エステル系溶剤としては、脂肪酸アルキル、ステアリン酸ブチル、ステアリン酸２−エチルヘキシル、ステアリン酸イソトリデシル、オレイン酸メチル、オレイン酸イソブチル、ヤシ脂肪酸メチル、ラウリン酸メチル、ミリスチン酸イソプロピル、パルミチン酸イソプロピル、パルミチン酸２−エチルヘキシル、ミリスチン酸オクチルドデシル等が挙げられる。アルコール系溶剤としてはエタノール、工業用エタノール（エタノールにメタノール及び／またはイソプロピルアルコールを添加した混合溶剤）、イソプロピルアルコール、１，２−ブタンジオール、イソボルニルシクロヘキサノール、２，４−ジエチル−１，５−ペンタンジオール、２，２−ジメチル−１，３−プロパンジオール、２，５−ジメチル−２，５−ヘキサンジオール、２，５−ジメチル−３−ヘキシン−２，５−ジオール、２，３−ジメチル−２，３−ブタンジオール、１，１，１−トリス（ヒドロキシメチル）エタン、２−エチル−２−ヒドロキシメチル−１，３−プロパンジオール、２，２′−オキシビス（メチレン）ビス（２−エチル−１，３−プロパンジオール）、２，２−ビス（ヒドロキシメチル）−１，３−プロパンジオール、１，２，６−トリヒドロキシヘキサン、ビス［２，２，２−トリス（ヒドロキシメチル）エチル］エーテル、１−エチニル−１−シクロヘキサノール、１，４−シクロヘキサンジオール、１，４−シクロヘキサンジメタノール、エリトリトール、トレイトール、グアヤコールグリセロールエーテル、３，６−ジメチル−４−オクチン−３，６−ジオール、２，４，７，９−テトラメチル−５−デシン−４，７−ジオール等が挙げられる。グリコールエーテル系溶剤としては、ヘキシルジグリコール、ジエチレングリコールモノ−２−エチルヘキシルエーテル、エチレングリコールモノフェニルエーテル、２−メチルペンタン−２，４−ジオール、ジエチレングリコールモノヘキシルエーテル、ジエチレングリコールジブチルエーテル、トリエチレングリコールモノブチルエーテル、１，３−ブチレングリコール、フェニルグリコール、へキシレングリコール等が挙げられる。
【００４７】
溶剤は、はんだの濡れ性を向上させ、ボイドの発生を抑制し、さらに温度サイクル信頼性を向上させる本実施の形態のフラックスにおいて必須の成分であり、これらの１種または２種以上を使用することができる。溶剤の含有量は、アクリル樹脂と、トリス（２−カルボキシエチル）イソシアヌレートと、  ダイマー酸、トリマー酸、ダイマー酸に水素を添加した水添ダイマー酸、トリマー酸に水素を添加した水添トリマー酸のいずれか、あるいは、ダイマー酸、トリマー酸、ダイマー酸に水素を添加した水添ダイマー酸、トリマー酸に水素を添加した水添トリマー酸の２種のみを必須の成分として上記所定の含有量で含む場合、必須成分の含有量の残部である。
【００４８】
さらに、有機酸、アミン、有機ハロゲン化合物、アミンハロゲン化水素酸塩、チキソ剤、金属不活性化剤のいずれかまたはその組み合わせを上記所定の含有量で含む場合、必須成分とこれら任意添加の成分の含有量の残部である。
【００４９】
＜本実施の形態のソルダペーストの一例＞
本実施の形態のソルダペーストは、上述したフラックスと、金属粉を含む。金属粉は、Ｐｂを含まないはんだであることが好ましく、Ｓｎ単体、または、Ｓｎ−Ａｇ系、Ｓｎ−Ｃｕ系、Ｓｎ−Ａｇ−Ｃｕ系、Ｓｎ−Ｂｉ系、Ｓｎ-Ｉｎ系等、あるいは、これらの合金にＳｂ、Ｂｉ、Ｉｎ、Ｃｕ、Ｚｎ、Ａｓ、Ａｇ、Ｃｄ、Ｆｅ、Ｎｉ、Ｃｏ、Ａｕ、Ｇｅ、Ｐ等を添加したはんだの粉体で構成される。
【００５０】
＜本実施の形態のフラックス及びソルダペーストの作用効果例＞
アクリル樹脂を５．０ｗｔ％以上２５．０ｗｔ％以下、トリス（２−カルボキシエチル）イソシアヌレートを２．０ｗｔ％以上１５．０ｗｔ％以下、ダイマー酸、トリマー酸、ダイマー酸に水素を添加した水添ダイマー酸、トリマー酸に水素を添加した水添トリマー酸のいずれか、あるいは、ダイマー酸、トリマー酸、ダイマー酸に水素を添加した水添ダイマー酸、トリマー酸に水素を添加した水添トリマー酸の２種以上を５．０ｗｔ％以上２５．０ｗｔ％以下含み、残部が溶剤であるフラックス、及び、このフラックスを用いたソルダペーストでは、リフロー炉ではんだ付けを行うことで、はんだの不濡れの要因となる酸化物が除去され、はんだの濡れ性が向上する。また、ボイドの要因となる酸化物が除去され、ボイドの発生を抑制できる。さらに、フラックス残渣が軟残渣となり、温度サイクル信頼性が向上する。
【実施例】
【００５１】
以下の表１〜表４に示す組成で実施例と比較例のフラックスを調合し、このフラックスを使用してソルダペーストを調合して、はんだ濡れ性、温度サイクル信頼性、ボイド抑制性について検証した。なお、表１〜表４における組成率は、フラックスの全量を１００とした場合のｗｔ％である。
【００５２】
＜はんだ濡れ性の評価＞
（１）検証方法
はんだ濡れ性として、端子の端面に対するはんだ濡れ性と、端子の上面に対するはんだ濡れ上り性を評価した。
【００５３】
図１Ａは、端子の端面に対するはんだ濡れ性を検証する部品の端子１０を正面から見た図、図１Ｂは、端子の端面に対するはんだ濡れ性を検証する部品の端子１０を正面から見た断面図、図１Ｃは、端子の端面に対するはんだ濡れ性を検証する部品の端子１０及び電極１００を上面から見た図である。また、図１Ｄは、端子の端面に対するはんだの濡れ性の評価法を示す説明図である。
【００５４】
部品の端子１０は、図１Ａに示すように、幅Ｘ１０が０．２ｍｍ、高さＺ１０が０．１２ｍｍである。端子１０は、Ｆｅの芯材１１にＣｕのめっき層１２が形成され、めっき層１２にＳｎ系合金のめっき層１３が形成される。めっき層１２の厚さは、片側５μｍである。また、めっき層１３の厚さは、片側２μｍである。
【００５５】
芯材１１の組成は、Ｆｅが１００ｗｔ％である。なお、芯材１１は、Ｆｅ以外の不可避不純物を含み得る。また、めっき層１２の組成は、Ｃｕが１００ｗｔ％である。なお、めっき層１２は、Ｃｕ以外の不可避不純物を含み得る。更に、めっき層１３の組成は、Ａｇが３．０ｗｔ％、Ｃｕが０．５ｗｔ％、残部がＳｎである。なお、めっき層１３は、Ｓｎ、Ａｇ、Ｃｕ以外の不可避不純物を含み得る。
【００５６】
電極１００は、長さＹ１００が１．２５ｍｍ、幅Ｘ１００が０．２５ｍｍである。電極１００は、Ｃｕ層の表面にＯＳＰ（Ｏｒｇａｎｉｃ Ｓｏｌｄｅｒａｂｉｌｉｔｙ Ｐｒｅｓｅｒｖａｔｉｖｅ）処理が行われている。端子１０の電極１００と接する部分の長さＹ１０は０．５ｍｍである
【００５７】
図２Ａは、端子の上面に対するはんだ濡れ性を検証する部品の端子２０を正面から見た図、図２Ｂは、端子の上面に対するはんだ濡れ性を検証する部品の端子２０を正面から見た断面図、図２Ｃは、端子の上面に対するはんだ濡れ性を検証する部品の端子２０及び電極２００を上面から見た図である。
【００５８】
部品の端子２０は、図２Ａに示すように、幅Ｘ２０が０．３ｍｍ、高さＺ２０が０．１３ｍｍである。端子２０は、Ｆｅ系合金の芯材２１にＣｕのめっき層２２が形成され、めっき層２２にＳｎ系合金のめっき層２３が形成される。めっき層２２の厚さは、片側５μｍである。また、めっき層２３の厚さは、片側２μｍである。
【００５９】
芯材２１の組成は、ＦｅとＮｉである。なお、芯材２１は、ＦｅとＮｉ以外の不可避不純物を含み得る。また、めっき層２２の組成は、Ｃｕが１００ｗｔ％である。なお、めっき層２２は、Ｃｕ以外の不可避不純物を含み得る。更に、めっき層２３の組成は、Ａｇが３．０ｗｔ％、Ｃｕが０．５ｗｔ％、残部がＳｎである。なお、めっき層２３は、Ｓｎ、Ａｇ、Ｃｕ以外の不可避不純物を含み得る。
【００６０】
電極２００は、長さＹ２０が０．８ｍｍ、幅Ｘ２０が０．９ｍｍである。電極２００は、Ｃｕ層の表面にＯＳＰ処理が行われている。端子２０の電極２００と接する部分の長さＹ１０は０．５ｍｍである
【００６１】
端子１０の端面に対するはんだ濡れ性の評価は、電極１００に各実施例及び各比較例に記載のフラックスを使用したソルダペーストを印刷する。印刷厚は０．１５ｍｍである。ソルダペーストの印刷後、部品を載置し、リフローを行う。
【００６２】
端子２０の上面に対するはんだ濡れ上り性の評価は、電極２００に各実施例及び各比較例に記載のフラックスを使用したソルダペーストを印刷する。印刷厚は０．１５ｍｍである。ソルダペーストの印刷後、部品を載置し、リフローを行う。
【００６３】
リフローの条件は、酸素濃度１５００ｐｐｍのＮ２雰囲気下において、１５０℃から８０ｓｅｃで１８０℃となるように、昇温速度３０℃／８０ｓｅｃで予備加熱を行った。予備加熱後、１８０℃から昇温速度２℃／ｓｅｃで２４０℃まで昇温を行った。２４０℃まで昇温後、温度を維持して４０ｓｅｃの間、本加熱を行った。
【００６４】
（２）判定基準
端子１０の端面に対するはんだ濡れ性の評価は、図１Ｄに示すように、端子１０の端面に対するはんだ濡れ性の評価は、図１Ｄに示すように、端子１０の端面１０ａの上端Ｈまではんだ（フィレット）が濡れ上がった状態を１００％とした場合に、端面高さに対するはんだの濡れ上りの割合で判定した。
◎：はんだ（フィレット）の濡れ上りが端面高さの１００％以下７５％以上
〇：はんだ（フィレット）の濡れ上りが端面高さの７５％未満５０％以上
×：はんだ（フィレット）の濡れ上りが端面高さの５０％未満
【００６５】
端子２０の上面に対するはんだ濡れ上り性の評価
〇：はんだが端子の上面の全面に濡れ広がった
×：はんだが端子の上面の全面に濡れ広がらなかった
【００６６】
＜温度サイクル信頼性の評価＞
（１）検証方法
温度サイクル信頼性の評価は、実施例、比較例のフラックスをＣｕ板上に塗布し、Ｃｕ板上に残渣を形成した。このＣｕ板上に形成された残渣を、−３０℃と＋１１０℃でそれぞれ３０分ずつ保持する処理を繰り返す試験を５００サイクル行った際の残渣の割れの有無を目視で評価した。
【００６７】
（２）判定基準
〇：残渣に亀裂の発生が見られなかった
×：残渣に亀裂の発生が見られた
【００６８】
＜ボイドの抑制性の評価＞
（１）検証方法
ボイドの抑制性の評価は、基板の電極に各実施例及び各比較例に記載のフラックスを使用したソルダペーストを印刷する。印刷厚は０．１２ｍｍである。ソルダペーストの印刷後、ＱＦＮ（Ｑｕａｄ  Ｆｌａｔ  Ｎｏｎ−Ｌｅａｄ  Ｐａｃｋａｇｅ）を載置し、リフローを行う。ＱＦＮとしては、１辺の長さが８ｍｍの正方形で、下面電極は１辺の長さが５ｍｍの正方形である。リフローの条件は、Ｎ２雰囲気下において１５０℃〜２００℃で１１８ｓｅｃの予備加熱を行った後、ピーク温度を２４７℃とし、２２０℃以上で４２ｓｅｃの本加熱を行う。リフロー後、Ｘ線観察装置（ユニハイトシステム社製ＸＶＲ−１６０）にて部品搭載部を撮影し、Ｘ線透過画像においてＱＦＮの下面電極部分全体の画素数を分母、ボイド部分の画素数を分子として、（１）式でボイド面積率を算出した。
（ボイド部分の画素数総計／電極部分全体の画素数）×１００（％）・・・（１）
【００６９】
（２）判定基準
〇：ボイド面積率≦１５％
×：ボイド面積率＞１５％
【００７０】
＜総合評価＞
〇：はんだ濡れ性の評価が◎または〇、かつ、温度サイクル信頼性評価及びボイドの抑制性の何れも〇であった
×：はんだ濡れ性の評価、温度サイクル信頼性評価、ボイドの抑制性の何れか、または全てが×であった
【００７１】
【表１】
2020110832.tif 000002
【００７２】
【表２】
2020110832.tif 000003
【００７３】
【表３】
2020110832.tif 000004
【００７４】
【表４】
2020110832.tif 000005
【００７５】
実施例１〜実施例３は、アクリル樹脂の種類を変えたもので、実施例１は、アクリル樹脂としてポリ２−エチルヘキシルアクリレート（Ｍｗ＝８３００）を、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【００７６】
また、実施例１は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【００７７】
更に、実施例１は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【００７８】
実施例１では、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【００７９】
実施例２は、アクリル樹脂としてポリラウリルメタクリレート（Ｍｗ＝１００８０）を、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【００８０】
また、実施例２は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【００８１】
更に、実施例２は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【００８２】
実施例２では、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【００８３】
実施例３は、アクリル樹脂としてポリ２−エチルヘキシルアクリレート−ポリエチレンを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【００８４】
また、実施例３は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【００８５】
更に、実施例３は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【００８６】
実施例３では、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【００８７】
実施例４は、アクリル樹脂を本発明で規定される範囲内の含有量で複合添加したもので、アクリル樹脂としてポリ２−エチルヘキシルアクリレートを、本発明で規定された範囲内で５．０ｗｔ％、ポリラウリルメタクリレートを、本発明で規定された範囲内で５．０ｗｔ％、ポリ２−エチルヘキシルアクリレート−ポリエチレンを、本発明で規定された範囲内で５．０ｗｔ％含み、アクリル樹脂の合計の含有量が、本発明で規定された範囲内であり、さらに、ロジンとして重合ロジンを、本発明で規定された範囲内で３．０ｗｔ％含む。アクリル樹脂の合計とロジンの比率（アクリル樹脂／ロジン）は、本発明で規定される範囲内で５．０である。
【００８８】
また、実施例４は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【００８９】
更に、実施例４は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【００９０】
実施例４では、本発明で規定される範囲内の含有量でアクリル樹脂を複合添加しても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【００９１】
実施例５〜実施例１０は、アクリル樹脂の含有量を本発明で規定される範囲の上限または下限としたもので、実施例５は、アクリル樹脂としてポリ２−エチルヘキシルアクリレートを、本発明で規定された範囲内の上限で２５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で８．３である。
【００９２】
また、実施例５は、トリス（２−カルボキシエチル）イソシアヌレートを、本発明で規定された範囲内で６．０ｗｔ％含み、ダイマー酸類として水添ダイマー酸を、本発明で規定された範囲内で１０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．６である。
【００９３】
更に、実施例５は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【００９４】
実施例５では、アクリル樹脂の含有量を本発明で規定される範囲内の上限としても、はんだ（フィレット）の濡れ上りが端面高さの５０％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【００９５】
実施例６は、アクリル樹脂としてポリ２−エチルヘキシルアクリレートを、本発明で規定された範囲内の下限で５．０ｗｔ％含み、ロジンとして重合ロジンを、本発明で規定された範囲内で８．０ｗｔ％含む。アクリル樹脂とロジンの比率（アクリル樹脂／ロジン）は、本発明で規定される範囲内で０．６である。
【００９６】
また、実施例６は、トリス（２−カルボキシエチル）イソシアヌレートを、本発明で規定された範囲内で６．０ｗｔ％含み、ダイマー酸類として水添ダイマー酸を、本発明で規定された範囲内で２５．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．２である。
【００９７】
更に、実施例６は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【００９８】
実施例６では、アクリル樹脂の含有量を本発明で規定される範囲内の下限としても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【００９９】
実施例７は、アクリル樹脂としてポリラウリルメタクリレートを、本発明で規定された範囲内の上限で２５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で８．３である。
【０１００】
また、実施例７は、トリス（２−カルボキシエチル）イソシアヌレートを、本発明で規定された範囲内で６．０ｗｔ％含み、ダイマー酸類として水添ダイマー酸を、本発明で規定された範囲内で１０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．６である。
【０１０１】
更に、実施例７は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０１０２】
実施例７では、アクリル樹脂の含有量を本発明で規定される範囲内の上限としても、はんだ（フィレット）の濡れ上りが端面高さの５０％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１０３】
実施例８は、アクリル樹脂としてポリラウリルメタクリレートを、本発明で規定された範囲内の下限で５．０ｗｔ％含み、ロジンとして重合ロジンを、本発明で規定された範囲内で８．０ｗｔ％含む。アクリル樹脂とロジンの比率（アクリル樹脂／ロジン）は、本発明で規定される範囲内で０．６である。
【０１０４】
また、実施例８は、トリス（２−カルボキシエチル）イソシアヌレートを、本発明で規定された範囲内で６．０ｗｔ％含み、ダイマー酸類として水添ダイマー酸を、本発明で規定された範囲内で２５．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．２である。
【０１０５】
更に、実施例８は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０１０６】
実施例８では、アクリル樹脂の含有量を本発明で規定される範囲内の下限としても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１０７】
実施例９は、アクリル樹脂としてポリ２−エチルヘキシルアクリレート−ポリエチレンを、本発明で規定された範囲内の上限で２５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で８．３である。
【０１０８】
また、実施例９は、トリス（２−カルボキシエチル）イソシアヌレートを、本発明で規定された範囲内で６．０ｗｔ％含み、ダイマー酸類として水添ダイマー酸を、本発明で規定された範囲内で１０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．６である。
【０１０９】
更に、実施例９は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系ビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０１１０】
実施例９では、アクリル樹脂の含有量を本発明で規定される範囲内の上限としても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１１１】
実施例１０は、アクリル樹脂としてポリ２−エチルヘキシルアクリレート−ポリエチレンを、本発明で規定された範囲内の下限で５．０ｗｔ％含み、ロジンとして重合ロジンを、本発明で規定された範囲内で８．０ｗｔ％含む。アクリル樹脂とロジンの比率（アクリル樹脂／ロジン）は、本発明で規定される範囲内で０．６である。
【０１１２】
また、実施例１０は、トリス（２−カルボキシエチル）イソシアヌレートを、本発明で規定された範囲内で６．０ｗｔ％含み、ダイマー酸類として水添ダイマー酸を、本発明で規定された範囲内で２５．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．２である。
【０１１３】
更に、実施例１０は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０１１４】
実施例１０では、アクリル樹脂の含有量を本発明で規定される範囲内の下限としても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１１５】
実施例１１、１２は、ロジンを本発明で規定される範囲内の含有量で複合添加したもので、実施例１１は、アクリル樹脂としてポリ２−エチルヘキシルアクリレートを、本発明で規定された範囲内で１５．０ｗｔ％含み、ロジンとしてアクリル酸変性水添ロジンを、本発明で規定された範囲内で０．４ｗｔ％、マレイン酸変性水添ロジンを、本発明で規定された範囲内で０．４ｗｔ％、フェノール変性ロジンを本発明で規定された範囲内で０．４ｗｔ％、不均化ロジンを、本発明で規定された範囲内で０．４ｗｔ％、水添ロジンを、本発明で規定された範囲内で０．４ｗｔ％、重合ロジンを、本発明で規定された範囲内で０．４ｗｔ％、ロジンエステルを、本発明で規定された範囲内で０．６ｗｔ％含み、ロジンの合計の含有量が、本発明で規定された範囲内である。アクリル樹脂とロジンの合計の比率（アクリル樹脂／ロジン）は、本発明で規定される範囲内で５．０である。
【０１１６】
また、実施例１１は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０１１７】
更に、実施例１１は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０１１８】
実施例１１では、ロジンを本発明で規定される範囲内の含有量で複合添加しても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１１９】
実施例１２は、アクリル樹脂としてポリ２−エチルヘキシルアクリレートを、本発明で規定された範囲内で１５．０ｗｔ％含み、ロジンとしてアクリル酸変性水添ロジンを、本発明で規定された範囲内で１．５ｗｔ％、水添ロジンを、本発明で規定された範囲内で１．５ｗｔ％含み、ロジンの合計の含有量が、本発明で規定された範囲内である。アクリル樹脂とロジンの合計の比率（アクリル樹脂／ロジン）は、本発明で規定される範囲内で５．０である。
【０１２０】
また、実施例１２は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０１２１】
更に、実施例１２は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０１２２】
実施例１２では、ロジンを本発明で規定される範囲内の含有量で複合添加しても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１２３】
実施例１３は、本発明で規定される範囲内でロジンの含有量を増やしたもので、アクリル樹脂としてポリ２−エチルヘキシルアクリレートを、本発明で規定された範囲内で１５．０ｗｔ％含み、ロジンとして重合ロジンを、本発明で規定された範囲内で１０．０ｗｔ％含む。アクリル樹脂とロジンの比率（アクリル樹脂／ロジン）は、本発明で規定される範囲内で１．５である。
【０１２４】
また、実施例１３は、トリス（２−カルボキシエチル）イソシアヌレートを、本発明で規定された範囲内で６．０ｗｔ％含み、ダイマー酸類として水添ダイマー酸を、本発明で規定された範囲内で１３．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．５である。
【０１２５】
更に、実施例１３は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０１２６】
実施例１３では、ロジンの含有量を本発明で規定される範囲内で増やしても、はんだ（フィレット）の濡れ上りが端面高さの５０％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１２７】
実施例１４は、ロジンを含まないもので、アクリル樹脂としてポリ２−エチルヘキシルアクリレートを、本発明で規定された範囲内で１７．０ｗｔ％含み、ロジンを含まない。
【０１２８】
また、実施例１４は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０１２９】
更に、実施例１４は、他の有機酸としてコハク酸を、本発明で規定された範囲内で２．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含む。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０１３０】
実施例１４では、任意添加物であるロジンを含まずとも、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１３１】
実施例１５は、本発明で規定される範囲内でトリス（２−カルボキシエチル）イソシアヌレートとダイマー酸の含有量を増減させたもので、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０１３２】
また、実施例１５は、トリス（２−カルボキシエチル）イソシアヌレートを、本発明で規定された範囲内で１５．０ｗｔ％含み、ダイマー酸類として水添ダイマー酸を、本発明で規定された範囲内で１１．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で１．４である。
【０１３３】
更に、実施例１５は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含む。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０１３４】
実施例１５では、本発明で規定される範囲内でトリス（２−カルボキシエチル）イソシアヌレートとダイマー酸の含有量を増減させても、はんだ（フィレット）の濡れ上りが端面高さの５０％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１３５】
実施例１６〜実施例１９は、ダイマー酸類の種類、組み合わせを変えたもので、実施例１６は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０１３６】
また、実施例１６は、トリス（２−カルボキシエチル）イソシアヌレートを、本発明で規定された範囲内で２．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．１である。
【０１３７】
更に、実施例１６は、他の有機酸としてコハク酸を、本発明で規定された範囲内で５．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０１３８】
実施例１６では、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１３９】
実施例１７は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０１４０】
また、実施例１７は、トリス（２−カルボキシエチル）イソシアヌレートを、本発明で規定された範囲内で６．０ｗｔ％含み、ダイマー酸類としてダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０１４１】
更に、実施例１７は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０１４２】
実施例１７では、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１４３】
実施例１８は、アクリル樹脂としてポリ２−エチルヘキシルアクリレートを、本発明で規定された範囲内で１５ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０１４４】
また、実施例１８は、トリス（２−カルボキシエチル）イソシアヌレートを、本発明で規定された範囲内で６．０ｗｔ％含み、ダイマー酸類として水添トリマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０１４５】
更に、実施例１８は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０１４６】
実施例１８では、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１４７】
実施例１９は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０１４８】
また、実施例１９は、トリス（２−カルボキシエチル）イソシアヌレートを、本発明で規定された範囲内で６．０ｗｔ％含み、ダイマー酸類としてトリマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０１４９】
更に、実施例１９は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０１５０】
実施例１９では、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１５１】
実施例２０は、本発明で規定される範囲内の含有量でダイマー酸類を複合添加したもので、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０１５２】
また、実施例２０は、トリス（２−カルボキシエチル）イソシアヌレートを、本発明で規定された範囲内で６．０ｗｔ％含む。更に、ダイマー酸類として水添ダイマー酸を、本発明で規定された範囲内で５．０ｗｔ％、ダイマー酸を、本発明で規定された範囲内で５．０ｗｔ％、水添トリマー酸を、本発明で規定された範囲内で５．０ｗｔ％、トリマー酸を、本発明で規定された範囲内で５．０ｗｔ％含み、ダイマー酸類の合計の含有量が、本発明で規定された範囲内である。トリス（２−カルボキシエチル）イソシアヌレートとダイマー酸の合計の比率（トリス（２−カルボキシエチル）イソシアヌレート／ダイマー酸）は、本発明で規定される範囲内で０．３である。
【０１５３】
更に、実施例２０は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０１５４】
実施例２０では、本発明で規定される範囲内の含有量でダイマー酸類を複合添加しても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１５５】
実施例２１、実施例２２は、ダイマー酸類の含有量を本発明で規定される範囲の上限または下限としたもので、実施例２１は、アクリル樹脂としてポリ２−エチルヘキシルアクリレートを、本発明で規定された範囲内で１０．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で３．３である。
【０１５６】
また、実施例２１は、トリス（２−カルボキシエチル）イソシアヌレートを、本発明で規定された範囲内で６．０ｗｔ％含み、ダイマー酸類として水添ダイマー酸を、本発明で規定された範囲内の上限で２５．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．２である。
【０１５７】
更に、実施例２１は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０１５８】
実施例２１では、ダイマー酸類の含有量を本発明で規定される範囲内の上限としても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１５９】
実施例２２は、アクリル樹脂としてポリ２−エチルヘキシルアクリレートを、本発明で規定された範囲内で２５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で８．３である。
【０１６０】
また、実施例２２は、トリス（２−カルボキシエチル）イソシアヌレートを、本発明で規定された範囲内で６．０ｗｔ％含み、ダイマー酸類として水添ダイマー酸を、本発明で規定された範囲内の下限で５．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で１．２である。
【０１６１】
更に、実施例２２は、他の有機酸としてコハク酸を、本発明で規定された範囲内で１．０ｗｔ％含み、グルタル酸を、本発明で規定された範囲内で５．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０１６２】
実施例２２では、ダイマー酸類の含有量を本発明で規定される範囲内の下限としても、はんだ（フィレット）の濡れ上りが端面高さの５０％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１６３】
実施例２３〜実施例２５は、有機酸の種類を変えたもので、実施例２３は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０１６４】
また、実施例２３は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０１６５】
更に、実施例２３は、他の有機酸としてグルタル酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０１６６】
実施例２３では、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１６７】
実施例２４は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０１６８】
また、実施例２４は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０１６９】
更に、実施例２４は、他の有機酸としてジグリコール酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０１７０】
実施例２４では、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１７１】
実施例２５は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０１７２】
また、実施例２５は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０１７３】
更に、実施例２５は、他の有機酸としてアジピン酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０１７４】
実施例２５では、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１７５】
実施例２６は、本発明で規定される範囲内の含有量で有機酸を複合添加したもので、実施例２６は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０１７６】
また、実施例２６は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０１７７】
更に、実施例２６は、他の有機酸としてコハク酸を、本発明で規定された範囲内で０．５ｗｔ％、グルタル酸を、本発明で規定された範囲内で０．５ｗｔ％、ジグリコール酸を、本発明で規定された範囲内で０．５ｗｔ％、アジピン酸を、本発明で規定された範囲内で０．５ｗｔ％、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４２．５ｗｔ％含む。
【０１７８】
実施例２６では、本発明で規定される範囲内の含有量で有機酸を複合添加しても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１７９】
実施例２７〜実施例２９は、本発明で規定される範囲で有機酸の含有量を増減したもので、実施例２７は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０１８０】
また、実施例２７は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０１８１】
更に、実施例２７は、他の有機酸としてジグリコール酸を、本発明で規定された範囲内で０．５ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４４．０ｗｔ％含む。
【０１８２】
実施例２７では、本発明で規定される範囲内で有機酸の含有量を減らしても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１８３】
実施例２８は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０１８４】
また、実施例２８は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０１８５】
更に、実施例２８は、他の有機酸としてグルタル酸を、本発明で規定された範囲内で３．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４１．５ｗｔ％含む。
【０１８６】
実施例２８では、本発明で規定される範囲内で有機酸の含有量を増やしても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１８７】
実施例２９は、アクリル樹脂としてポリ２−エチルヘキシルアクリレートを、本発明で規定された範囲内で１１．５ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で３．８である。
【０１８８】
また、実施例２９は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０１８９】
更に、実施例２９は、他の有機酸としてグルタル酸を、本発明で規定された範囲内で１０．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で３８．０ｗｔ％含む。
【０１９０】
実施例２９では、本発明で規定される範囲内で有機酸の含有量を増やしても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１９１】
実施例３０は、アミンを添加したもので、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０１９２】
また、実施例３０は、トリス（２−カルボキシエチル）イソシアヌレートを、本発明で規定された範囲内で６．０ｗｔ％含み、ダイマー酸類として水添ダイマー酸を、本発明で規定された範囲内で１５．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．４である。
【０１９３】
更に、実施例３０は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、アミンとして２−ウンデシルイミダゾールを、本発明で規定された範囲内で５．０ｗｔ％含む。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０１９４】
実施例３０では、任意添加物であるアミンを添加しても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１９５】
実施例３１〜実施例３４は、アミンの種類を変えたもので、実施例３１は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０１９６】
また、実施例３１は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０１９７】
更に、実施例３１は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、アミンとして２−フェニルイミダゾールを、本発明で規定された範囲内で２．０ｗｔ％含む。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４１．５ｗｔ％含む。
【０１９８】
実施例３１では、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０１９９】
実施例３２は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０２００】
また、実施例３２は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０２０１】
更に、実施例３２は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、アミンとして２−フェニルイミダゾリンを、本発明で規定された範囲内で２．０ｗｔ％含む。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４１．５ｗｔ％含む。
【０２０２】
実施例３２では、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２０３】
実施例３３は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０２０４】
また、実施例３３は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０２０５】
更に、実施例３３は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、アミンとしてジエタノールアミンを、本発明で規定された範囲内で２．０ｗｔ％含む。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４１．５ｗｔ％含む。
【０２０６】
実施例３３では、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２０７】
実施例３４は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０２０８】
また、実施例３４は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０２０９】
更に、実施例３４は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、アミンとしてジエチルエチレンジアミンを、本発明で規定された範囲内で２．０ｗｔ％含む。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４１．５ｗｔ％含む。
【０２１０】
実施例３４では、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２１１】
実施例３５は、有機ハロゲン化合物を添加したもので、アクリル樹脂としてポリ２−エチルヘキシルアクリレートを、本発明で規定された範囲内で１０．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で３．３である。
【０２１２】
また、実施例３５は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０２１３】
更に、実施例３５は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、有機ハロゲン化合物としてトリアリルイソシアヌレート６臭化物を、本発明で規定された範囲内で５．０ｗｔ％含む。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０２１４】
実施例３５では、任意添加物である有機ハロゲン化合物を添加しても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２１５】
実施例３６〜実施例３８は、有機ハロゲン化合物の種類を変えたもので、実施例３６は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０２１６】
また、実施例３６は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０２１７】
更に、実施例３６は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、有機ハロゲン化合物として２，３−ジブロモ−１，４−ブタンジオールを、本発明で規定された範囲内で２．０ｗｔ％含む。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４１．５ｗｔ％含む。
【０２１８】
実施例３６では、有機ハロゲン化合物の種類を変えても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２１９】
実施例３７は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０２２０】
また、実施例３７は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０２２１】
更に、実施例３７は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、有機ハロゲン化合物としてトランス−２，３−ジブロモ−２−ブテン−１，４−ジオールを、本発明で規定された範囲内で２．０ｗｔ％含む。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４１．５ｗｔ％含む。
【０２２２】
実施例３７では、有機ハロゲン化合物の種類を変えても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２２３】
実施例３８は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０２２４】
また、実施例３８は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０２２５】
更に、実施例３８は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、有機ハロゲン化合物としてトリアリルイソシアヌレート６臭化物を、本発明で規定された範囲内で２．０ｗｔ％含む。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４１．５ｗｔ％含む。
【０２２６】
実施例３８では、有機ハロゲン化合物の種類、含有量を変えても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２２７】
実施例３９は、アミンハロゲン水素酸塩を添加したもので、アクリル樹脂としてポリ２−エチルヘキシルアクリレートを、本発明で規定された範囲内で１０．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で３．３である。
【０２２８】
また、実施例３９は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０２２９】
更に、実施例３９は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、アミンハロゲン水素酸塩としてエチルアミン・ＨＢｒを、本発明で規定された範囲内で５．０ｗｔ％含む。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０２３０】
実施例３９では、任意添加物であるアミンハロゲン化水素酸塩を添加しても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２３１】
実施例４０、実施例４１は、アミンハロゲン化水素酸塩の種類を変えたもので、実施例４０は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０２３２】
また、実施例４０は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０２３３】
更に、実施例４０は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、アミンハロゲン水素酸塩としてジフェニルグアニジン・ＨＢｒを、本発明で規定された範囲内で１．０ｗｔ％含む。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４２．５ｗｔ％含む。
【０２３４】
実施例４０では、アミンハロゲン化水素酸塩の種類を変えても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２３５】
実施例４１は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０２３６】
また、実施例４１は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０２３７】
更に、実施例４１は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、アミンハロゲン水素酸塩としてエチルアミン・ＨＢｒを、本発明で規定された範囲内で１．０ｗｔ％含む。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４２．５ｗｔ％含む。
【０２３８】
実施例４１では、アミンハロゲン化水素酸塩の種類、含有量を変えても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２３９】
実施例４２〜実施例４４は、チキソ剤の種類、含有量を変えたもので、実施例４２は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０２４０】
また、実施例４２は、トリス（２−カルボキシエチル）イソシアヌレートを、本発明で規定された範囲内で６．０ｗｔ％含み、ダイマー酸類として水添ダイマー酸を、本発明で規定された範囲内で１５．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．４である。
【０２４１】
更に、実施例４２は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤は含まず、アマイド系チキソ剤としてビスアマイド系チキソ剤を、本発明で規定された範囲内で１０．０ｗｔ％含む。金属不活性化剤を含まず、残部を溶剤としてヘキシルジグリコールを、本発明で規定された範囲内で４７．５ｗｔ％含む。
【０２４２】
実施例４２では、チキソ剤の種類、含有量を変えても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２４３】
実施例４３は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０２４４】
また、実施例４３は、トリス（２−カルボキシエチル）イソシアヌレートを、本発明で規定された範囲内で６．０ｗｔ％含み、ダイマー酸類として水添ダイマー酸を、本発明で規定された範囲内で１５．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．４である。
【０２４５】
更に、実施例４３は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で１０．０ｗｔ％含み、アマイド系チキソ剤は含まない。また、金属不活性化剤を含まず、残部を溶剤としてヘキシルジグリコールを、本発明で規定された範囲内で４７．５ｗｔ％含む。
【０２４６】
実施例４３では、チキソ剤の種類、含有量を変えても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２４７】
実施例４４は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０２４８】
また、実施例４４は、トリス（２−カルボキシエチル）イソシアヌレートを、本発明で規定された範囲内で６．０ｗｔ％含み、ダイマー酸類として水添ダイマー酸を、本発明で規定された範囲内で２５．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．２である。
【０２４９】
更に、実施例４４は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてポリアマイド系チキソ剤を、本発明で規定される範囲内で２．０ｗｔ％含み、チキソ剤の合計の含有量が、本発明で規定された範囲内である。また、金属不活性化剤を含まず、残部を溶剤としてヘキシルジグリコールを、本発明で規定された範囲内で４３．５ｗｔ％含む。
【０２５０】
実施例４４では、チキソ剤の種類、含有量を変えても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２５１】
実施例４５、実施例４６は、金属不活性化剤の含有量を変えたもので、実施例４５は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０２５２】
また、実施例４５は、トリス（２−カルボキシエチル）イソシアヌレートを、本発明で規定された範囲内で６．０ｗｔ％含み、ダイマー酸類として水添ダイマー酸を、本発明で規定された範囲内で２５．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．２である。
【０２５３】
更に、実施例４５は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定される範囲内で２．０ｗｔ％含み、チキソ剤の合計の含有量が、本発明で規定された範囲内である。また、金属不活性化剤を含まず、残部を溶剤としてヘキシルジグリコールを、本発明で規定された範囲内で４３．５ｗｔ％含む。
【０２５４】
実施例４５では、任意添加物である金属不活性化剤を含まなくとも、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２５５】
実施例４６は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０２５６】
また、実施例４６は、トリス（２−カルボキシエチル）イソシアヌレートを、本発明で規定された範囲内で６．０ｗｔ％含み、ダイマー酸類として水添ダイマー酸を、本発明で規定された範囲内で１５．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．４である。
【０２５７】
更に、実施例４６は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で１０．０ｗｔ％含み、残部を溶剤としてヘキシルジグリコールを、本発明で規定された範囲内で４３．５ｗｔ％含む。
【０２５８】
実施例４６では、本発明で規定される範囲内で金属不活性化剤の含有量を増やしても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２５９】
実施例４７〜実施例５０は、金属不活性化剤を本発明で規定される範囲内の含有量で複合添加したもので、実施例４７は、アクリル樹脂としてポリ２−エチルヘキシルアクリレートを、本発明で規定された範囲内で１０．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で３．３である。
【０２６０】
また、実施例４７は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０２６１】
更に、実施例４７は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、Ｎ，Ｎ´−ヘキサメチレンビス［３−（３，５−ジ−ｔｅｒｔ−ブチル−４−ヒドロキシフェニル）プロパンアミド］を、本発明で規定された範囲内で５．０ｗｔ％含む。残部を溶剤としてヘキシルジグリコールを、本発明で規定された範囲内で４３．５ｗｔ％含む。
【０２６２】
実施例４７では、金属不活性化剤を本発明で規定される範囲内の含有量で複合添加しても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２６３】
実施例４８は、アクリル樹脂としてポリ２−エチルヘキシルアクリレートを、本発明で規定された範囲内で１４．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で４．７である。
【０２６４】
また、実施例４８は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０２６５】
更に、実施例４８は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダートフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、窒素化合物系金属不活性化剤としてＮ−（２Ｈ−１，２，４−トリアゾール−５−イル）サリチルアミドを、本発明で規定された範囲内で１．０ｗｔ％含む。残部を溶剤としてヘキシルジグリコールを、本発明で規定された範囲内で４３．５ｗｔ％含む。
【０２６６】
実施例４８では、金属不活性化剤を本発明で規定される範囲内の含有量で複合添加しても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２６７】
実施例４９は、アクリル樹脂としてポリ２−エチルヘキシルアクリレートを、本発明で規定された範囲内で１２．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で４．０である。
【０２６８】
また、実施例４９は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０２６９】
更に、実施例４９は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダートフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、窒素化合物系金属不活性化剤としてＮ−（２Ｈ−１，２，４−トリアゾール−５−イル）サリチルアミドを、本発明で規定された範囲内で３．０ｗｔ％含む。残部を溶剤としてヘキシルジグリコールを、本発明で規定された範囲内で４３．５ｗｔ％含む。
【０２７０】
実施例４９では、金属不活性化剤を本発明で規定される範囲内の含有量で複合添加しても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２７１】
実施例５０は、アクリル樹脂としてポリ２−エチルヘキシルアクリレートを、本発明で規定された範囲内で１０．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で３．３である。
【０２７２】
また、実施例５０は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０２７３】
更に、実施例５０は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダートフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、窒素化合物系金属不活性化剤としてＮ−（２Ｈ−１，２，４−トリアゾール−５−イル）サリチルアミドを、本発明で規定された範囲内で５．０ｗｔ％含む。残部を溶剤としてヘキシルジグリコールを、本発明で規定された範囲内で４３．５ｗｔ％含む。
【０２７４】
実施例５０では、金属不活性化剤を本発明で規定される範囲内の含有量で複合添加しても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２７５】
実施例５１は、溶剤の種類を変えたもので、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０２７６】
また、実施例５１は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０２７７】
更に、実施例５１は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてエチルヘキシルジグリコールを、本発明で規定された範囲内で４３．５ｗｔ％含む。
【０２７８】
実施例５１では、溶剤の種類を変えても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２７９】
実施例５２は、他の樹脂を添加したもので、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。また、他の樹脂としてポリエチレン樹脂を、本発明で規定される範囲内で８．０ｗｔ％含む。
【０２８０】
また、実施例５２は、トリス（２−カルボキシエチル）イソシアヌレートを、本発明で規定された範囲内で６．０ｗｔ％含み、ダイマー酸類として水添ダイマー酸を、本発明で規定された範囲内で１２．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．５である。
【０２８１】
更に、実施例５２は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０２８２】
実施例５２では、任意添加物である他の樹脂を添加しても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２８３】
実施例５３は、他の樹脂を複合添加したもので、アクリル樹脂としてポリラウリルメタクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。また、他の樹脂としてポリエチレン樹脂を、本発明で規定される範囲内で８．０ｗｔ％、ポリプロピレン樹脂を、本発明で規定される範囲内で１．０ｗｔ％、酸変性ポリエチレン樹脂を、本発明で規定される範囲内で１．０ｗｔ％含む。他の樹脂の合計の含有量は、本発明で規定された範囲内である。
【０２８４】
また、実施例５３は、トリス（２−カルボキシエチル）イソシアヌレートを、本発明で規定された範囲内で６．０ｗｔ％含み、ダイマー酸類として水添ダイマー酸を、本発明で規定された範囲内で１５．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．４である。
【０２８５】
更に、実施例５３は、他の有機酸としてコハク酸を、本発明で規定された範囲内で１．０ｗｔ％含み、スベリン酸を、本発明で規定された範囲内で２．５ｗｔ％含み、他の有機酸の合計の含有量が、本発明で規定された範囲内である。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含み、チキソ剤の合計の含有量が、本発明で規定された範囲内である。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で３８．５ｗｔ％含む。
【０２８６】
実施例５３では、他の樹脂を複合添加しても、はんだ（フィレット）の濡れ上りが端面高さの７５％以上で、端子の端面に対するはんだ濡れ性の評価に対して十分な効果が得られた。また、はんだが端子の上面の全面に濡れ広がり、端子の上面に対するはんだ濡れ性の評価に対して十分な効果が得られた。更に、残渣に亀裂の発生が見られず、温度サイクル信頼性に対して十分な効果が得られた。また、ボイド面積率≦１５％で、ボイドの抑制性に対して十分な効果が得られた。
【０２８７】
上述した各実施例に対し、比較例１では、アクリル樹脂を含まず、ロジンとして重合ロジンを、本発明で規定された範囲内で１８．０ｗｔ％含む。アクリル樹脂とロジンの比率（アクリル樹脂／ロジン）は、アクリル樹脂を含まないため、本発明で規定される範囲外である。
【０２８８】
また、比較例１は、トリス（２−カルボキシエチル）イソシアヌレートを、本発明で規定された範囲内で６．０ｗｔ％含み、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲内で０．３である。
【０２８９】
更に、比較例１は、他の有機酸としてコハク酸を、本発明で規定された範囲内で１．０ｗｔ％含み、スベリン酸を、本発明で規定された範囲内で２．５ｗｔ％含む。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含む。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０２９０】
比較例１では、端子の端面に対するはんだ濡れ性の評価に対して効果が得られた。また、端子の上面に対するはんだ濡れ性の評価に対して効果が得られた。しかし、残渣に亀裂の発生が見られ、温度サイクル信頼性に対して効果が得られなかった。また、ボイド面積率＞１５％で、ボイドの抑制性に対して効果が得られなかった。
【０２９１】
比較例２は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０２９２】
また、比較例２は、トリス（２−カルボキシエチル）イソシアヌレートを、本発明で規定された範囲を下回る０．５ｗｔ％含み、ダイマー酸類として水添ダイマー酸を、本発明で規定された範囲内で２５．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲外で０．０２である。
【０２９３】
更に、比較例２は、他の有機酸としてコハク酸を、本発明で規定された範囲内で３．５ｗｔ％含み、スベリン酸を、本発明で規定された範囲内で２．５ｗｔ％含む。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含む。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０２９４】
比較例２では、はんだ（フィレット）の濡れ上りが端面高さの５０％未満で、端子の端面に対するはんだ濡れ性の評価に対して効果が得られなかった。端子の上面に対するはんだ濡れ性の評価に対しては効果が得られた。また、温度サイクル信頼性に対して効果が得られた。また、ボイドの抑制性に対して効果が得られた。
【０２９５】
比較例３は、アクリル樹脂としてポリ２−エチルヘキシルアクリレートを、本発明で規定された範囲内で２０．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で６．７である。
【０２９６】
また、比較例３は、トリス（２−カルボキシエチル）イソシアヌレートを、本発明で規定された範囲内で１５．０ｗｔ％含み、ダイマー酸類として水添ダイマー酸を、本発明で規定された範囲を下回る３．０ｗｔ％含む。トリス（２−カルボキシエチル）イソシアヌレートとダイマー酸の比率（トリス（２−カルボキシエチル）イソシアヌレート／ダイマー酸）は、本発明で規定される範囲外で５．０である。
【０２９７】
更に、比較例３は、他の有機酸としてコハク酸を、本発明で規定された範囲内で１．０ｗｔ％含み、スベリン酸を、本発明で規定された範囲内で２．５ｗｔ％含む。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含む。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４６．５ｗｔ％含む。
【０２９８】
比較例３では、端子の端面に対するはんだ濡れ性の評価に対して効果が得られた。しかし、端子の上面に対するはんだ濡れ性の評価に対して効果が得られなかった。また、温度サイクル信頼性に対しては効果が得られた。また、ボイドの抑制性に対して効果が得られた。
【０２９９】
比較例４は、アクリル樹脂としてポリ２−エチルヘキシルアクリレートを、本発明で規定された範囲内で１５．０ｗｔ％含み、ロジンとして重合ロジンを、本発明で規定された範囲内で３．０ｗｔ％含む。アクリル樹脂とロジンの比率（アクリル樹脂／ロジン）は、本発明で規定される範囲内で５．０である。
【０３００】
また、比較例４は、トリス（２−カルボキシエチル）イソシアヌレートを含まず、ダイマー酸類として水添ダイマー酸を、本発明で規定された範囲内で２０．０ｗｔ％含む。トリス（２−カルボキシエチル）イソシアヌレートとダイマー酸の比率（トリス（２−カルボキシエチル）イソシアヌレート／ダイマー酸）は、トリス（２−カルボキシエチル）イソシアヌレートを含まないため、本発明で規定される範囲外である。
【０３０１】
更に、比較例４は、他の有機酸としてコハク酸を、本発明で規定された範囲内で７．０ｗｔ％含み、スベリン酸を、本発明で規定された範囲内で２．５ｗｔ％含む。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含む。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０３０２】
比較例４では、端子の端面に対するはんだ濡れ性の評価に対して効果が得られなかった。また、端子の上面に対するはんだ濡れ性の評価に対して効果が得られなかった。温度サイクル信頼性に対しては効果が得られた。また、ボイドの抑制性に対して効果が得られた。
【０３０３】
比較例５は、アクリル樹脂としてポリ２−エチルヘキシルアクリレートを、本発明で規定された範囲内で１５．０ｗｔ％含み、ロジンとして重合ロジンを、本発明で規定された範囲内で２３．０ｗｔ％含む。アクリル樹脂とロジンの比率（アクリル樹脂／ロジン）は、本発明で規定される範囲外で０．７である。
【０３０４】
また、比較例５は、トリス（２−カルボキシエチル）イソシアヌレートを、本発明で規定された範囲内で６．０ｗｔ％含み、ダイマー酸類を含まない。トリス（２−カルボキシエチル）イソシアヌレートとダイマー酸の比率（トリス（２−カルボキシエチル）イソシアヌレート／ダイマー酸）は、ダイマー酸類を含まないため、本発明で規定される範囲外である。
【０３０５】
更に、比較例５は、他の有機酸としてコハク酸を、本発明で規定された範囲内で１．０ｗｔ％含み、スベリン酸を、本発明で規定された範囲内で２．５ｗｔ％含む。また、エステル系チキソ剤としてヒマシ硬化油を、本発明で規定された範囲内で２．０ｗｔ％含み、アマイド系チキソ剤としてビスアマイド系チキソ剤を、本発明で規定された範囲内で２．０ｗｔ％含む。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０３０６】
比較例５では、端子の端面に対するはんだ濡れ性の評価に対して効果が得られなかった。また、端子の上面に対するはんだ濡れ性の評価に対して効果が得られなかった。温度サイクル信頼性に対しては効果が得られた。また、ボイドの抑制性に対して効果が得られた。
【０３０７】
比較例６は、アクリル樹脂を含まず、ロジンとして重合ロジンを、本発明で規定された範囲を超えて３８．０ｗｔ％含む。アクリル樹脂とロジンの比率（アクリル樹脂／ロジン）は、アクリル樹脂を含まないため本発明で規定される範囲外である。
【０３０８】
また、比較例６は、トリス（２−カルボキシエチル）イソシアヌレートを、本発明で規定された範囲内で６．０ｗｔ％含み、ダイマー酸類を含まない。トリス（２−カルボキシエチル）イソシアヌレートとダイマー酸の比率（トリス（２−カルボキシエチル）イソシアヌレート／ダイマー酸）は、ダイマー酸類を含まないため、本発明で規定される範囲外である。
【０３０９】
更に、比較例６は、他の有機酸としてコハク酸を、本発明で規定された範囲内で１．０ｗｔ％含み、スベリン酸を、本発明で規定された範囲内で２．５ｗｔ％含む。また、エステル系チキソ剤としてヒマシ硬化油を、本発明で規定された範囲内で２．０ｗｔ％含み、アマイドビスアマイド系チキソ剤を、本発明で規定された範囲内で２．０ｗｔ％含む。更に、ヒンダードフェノール系金属不活性化剤としてビス［３−（３−ｔｅｒｔ−ブチル−４−ヒドロキシ−５−メチルフェニル）プロピオン酸］［エチレンビス（オキシエチレン）］を、本発明で規定された範囲内で５．０ｗｔ％含み、残部を溶剤としてヘキシルジグリコールを、本発明で規定された範囲内で４３．５ｗｔ％含む。
【０３１０】
比較例６では、端子の端面に対するはんだ濡れ性の評価に対して効果が得られた。また、端子の上面に対するはんだ濡れ性の評価に対して効果が得られた。しかし、温度サイクル信頼性に対して効果が得られなかった。また、ボイドの抑制性に対して効果が得られなかった。
【０３１１】
以上のことから、アクリル樹脂を５．０ｗｔ％以上２５．０ｗｔ％以下、トリス（２−カルボキシエチル）イソシアヌレートを２．０ｗｔ％以上１５．０ｗｔ％以下、ダイマー酸、トリマー酸、ダイマー酸に水素を添加した水添ダイマー酸、トリマー酸に水素を添加した水添トリマー酸のいずれか、あるいは、ダイマー酸、トリマー酸、ダイマー酸に水素を添加した水添ダイマー酸、トリマー酸に水素を添加した水添トリマー酸の２種以上を５．０ｗｔ％以上２５．０ｗｔ％以下含み、残部が溶剤であるフラックスでは、所望の温度域で酸化物の除去効果が高められた。
【０３１２】
これにより、このフラックスを用いたソルダペーストでは、はんだの不濡れの要因となる酸化物が除去され、はんだの濡れ性が向上した。また、ボイドの要因となる酸化物が除去され、ボイドの発生を抑制することができた。さらに、アクリル樹脂の添加により、フラックス残渣が軟性を持ち、温度サイクルにより残渣に亀裂が発生することを抑制することができた。
【０３１３】
これらの効果は、任意添加物であるロジン、アクリル樹脂及びロジン以外の他の樹脂、トリス（２−カルボキシエチル）イソシアヌレート及びダイマー酸類以外の他の有機酸、アミン、有機ハロゲン化合物、アミンハロゲン化水素酸塩、チキソ剤、金属不活性化剤を、本発明で規定される範囲内で含むことでも阻害されなかった。
【図１Ａ】
2020110832.tif 000006
【図１Ｂ】
2020110832.tif 000007
【図１Ｃ】
2020110832.tif 000008
【図１Ｄ】
2020110832.tif 000009
【図２Ａ】
2020110832.tif 000010
【図２Ｂ】
2020110832.tif 000011
【図２Ｃ】
2020110832.tif 000012
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
アクリル樹脂を５．０ｗｔ％以上２５．０ｗｔ％以下、
トリス（２−カルボキシエチル）イソシアヌレートを２．０ｗｔ％以上１５．０ｗｔ％以下、
ダイマー酸、トリマー酸、ダイマー酸に水素を添加した水添ダイマー酸、トリマー酸に水素を添加した水添トリマー酸のいずれか、あるいは、ダイマー酸、トリマー酸、ダイマー酸に水素を添加した水添ダイマー酸、トリマー酸に水素を添加した水添トリマー酸の２種以上を５．０ｗｔ％以上２５．０ｗｔ％以下含み、さらに溶剤を含み、
トリス（２−カルボキシエチル）イソシアヌレートとダイマー酸、トリマー酸、水添ダイマー酸、水添トリマー酸のいずれか、あるいは、ダイマー酸、トリマー酸、水添ダイマー酸、水添トリマー酸の２種以上の比率は、０．１以上１．５以下である
フラックス。
【請求項２】
さらにロジンを０ｗｔ％以上３０．０ｗｔ％以下含む
請求項１に記載のフラックス。
【請求項３】
ロジンの含有量が０ｗｔ％超である場合、アクリル樹脂とロジンの比率は０．５以上〜９．０以下である
請求項２に記載のフラックス。
【請求項４】
さらに他の有機酸を０ｗｔ％以上１０．０ｗｔ％以下、チキソ剤を０ｗｔ％以上１０．０ｗｔ％以下含む
請求項１〜請求項３の何れか１項に記載のフラックス。
【請求項５】
さらにヒンダードフェノール系金属不活性化剤を０ｗｔ％以上１０．０ｗｔ％以下、窒素化合物系金属不活性化剤を０ｗｔ％以上５．０ｗｔ％以下含む
請求項１〜請求項４の何れか１項に記載のフラックス。
【請求項６】
さらにアミンを０ｗｔ％以上５．０ｗｔ％以下、有機ハロゲン化合物の含有量を０ｗｔ％以上５．０ｗｔ％以下、アミンハロゲン化水素酸塩を０ｗｔ％以上５．０ｗｔ％以下含む
請求項１〜請求項５の何れか１項に記載のフラックス。
【請求項７】
さらに他の樹脂を０ｗｔ％以上１０ｗｔ％以下含む
請求項１〜請求項６の何れか１項に記載のフラックス。
【請求項８】
請求項１〜請求項７の何れか１項に記載のフラックスと、金属粉を含む
ソルダペースト。
【手続補正２】
【補正対象書類名】明細書
【補正対象項目名】０００９
【補正方法】変更
【補正の内容】
【０００９】
そこで、本発明は、アクリル樹脂を５．０ｗｔ％以上２５．０ｗｔ％以下、トリス（２−カルボキシエチル）イソシアヌレートを２．０ｗｔ％以上１５．０ｗｔ％以下、ダイマー酸、トリマー酸、ダイマー酸に水素を添加した水添ダイマー酸、トリマー酸に水素を添加した水添トリマー酸のいずれか、あるいは、ダイマー酸、トリマー酸、ダイマー酸に水素を添加した水添ダイマー酸、トリマー酸に水素を添加した水添トリマー酸の２種以上を５．０ｗｔ％以上２５．０ｗｔ％以下含み、さらに溶剤を含み、トリス（２−カルボキシエチル）イソシアヌレートとダイマー酸、トリマー酸、水添ダイマー酸、水添トリマー酸のいずれか、あるいは、ダイマー酸、トリマー酸、水添ダイマー酸、水添トリマー酸の２種以上の比率は、０．１以上１．５以下であるフラックスである。
【手続補正３】
【補正対象書類名】明細書
【補正対象項目名】００１０
【補正方法】削除
【補正の内容】